ЛЕГКО ОТДЕЛЯЕМЫЙ ПОКРЫВАЮЩИЙ СОСТАВ ДЛЯ ПРОТИВОКОРРОЗИЙНОГО ПОКРЫТИЯ

1. Покрывающий состав, содержащий стирольный блоковый сополимер, наполнитель со структурой сердцевина-оболочка, кремнезем и растворитель.
2. Покрывающий состав по п.1, в котором кремнезем представляет собой пирогенный кремнезем или безводный кремнезем.
3. Покрывающий состав по п.1, в котором количество стирольного блокового сополимера составляет примерно 10-55 мас.%, наполнитель со структурой сердцевина-оболочка составляет примерно 0,1-15 мас.%, кремнезем составляет примерно 0,1-5 мас.% и растворитель составляет примерно 40-80 мас.% к общей массе покрывающего состава.
4. Покрывающий состав по п.1, в котором стирольный блоковый сополимер выбран из группы, состоящей из стирол-бутадиен-стирольных блоковых сополимеров, стирол-изопрен-стирольных блоковых сополимеров, стирол-этилен-бутилен-стирольных блоковых сополимеров, стирол-бутадиен-бутилен-стирольных блоковых сополимеров и стирол-этилен-пропилен-стирольных блоковых сополимеров.
5. Покрывающий состав по п.1, в котором стирольный блоковый сополимер имеет содержание стирола примерно 15-55%.
6. Покрывающий состав по п.1, в котором наполнитель содержит сердцевинную часть, образованную из материала со свойствами резины, и оболочечную часть, образованную из материала, совместимого со стирольным блоковым сополимером.
7. Покрывающий состав по п.6, в котором образующий сердцевину материал наполнителя выбран из группы, состоящей из акриловых полимеров, поли(бутадиена/стирола), поли(акрила/стирола) и силиконового каучука.
8. Покрывающий состав по п.6, в котором образующий сердцевину материал наполнителя выбран из группы, состоящей из поли (метилметакрилата) и поли(метилметакрилата/стирола).
9. Покрывающий состав по п.1, который содержит далее противокоррозионный агент.
4
10. Покрывающий состав по п.2, в котором пирогенный кремнезем получен реакцией тетрахлорида кремния (SiCl) с кислородом и водородом.
11. Покрывающий состав по п.1, в котором растворитель по меньшей мере выбран из группы, состоящей из толуола, ксилола, бензола, этил ацетата, изопропил ацетата, n-пропил ацетата, n-бутил ацетата, изобутил ацетата, сек-бутил ацетата, амил ацетата, пентана, гексана, гептана, уайт-спирита, ацетона, метил этил кетона, метил изобутил кетона, метил изоамил кетона, метил n-пропил кетона, диацетонового спирта, циклогексанона, изофорона, этанола, n-пропанола, изопропанола, n-бутанола, изобутанола, тетрагидрофурана, 2-нитропропана, хлороформа и тетрахлорида углерода.
12. Покрывающий состав по п.1, в котором прочность прилипания покрывающей пленки, образованной из покрывающего состава, составляет от примерно 0,3 до примерно 2,5 кг/дюйм.
2
13. Покрывающий состав по п.1, в котором количество остатка после отделения покрывающей пленки, образованной из покрывающего состава, составляет примерно 0,5 г/м или менее.
14. Металлическая подложка, покрытая покрывающим составом по п.1.
15. Металлическая подложка по п.14, в которой прочность прилипания покрывающей пленки, образованной из покрывающего состава, составляет от примерно 0,3 до примерно 2,5 кг/дюйм.
2
16. Металлическая подложка по п.14, в которой количество остатка после отделения покрывающей пленки, образованной из покрывающего состава, составляет примерно 0,5 г/м или менее.
17. Способ защиты металлов, который содержит нанесение покрывающего состава по п.1 на металлы.